"下記式1または式2で表される繰り返し単位構造を含むことを特徴とするトリアジン環含有重合体。{式中、R、R’、RおよびRは、互いに独立して、水素原子、アルキル基、アルコキシ基、アリール基、またはアラルキル基を表し、Ar1は、式3~8で示される群から選ばれる少なくとも1種を表し、式中、X1およびX2は、互いに独立して、フルオロ基、または炭素数1~10のフルオロアルキル基を表し、R1~R61は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、W1およびW2は、互いに独立して、O、S、CH2、またはSO2を表す。Ar2は、式9~19で示される群から選ばれる少なくとも1種を表す。式中、R62~R141は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、W3およびW4は、互いに独立して、単結合、CR142R143R142およびR143は、互いに独立して、水素原子または炭素数1~10の分岐構造を有していてもよいアルキル基ただし、これらは一緒になって環を形成していてもよい。を表す。、C=O、O、S、SO、SO2、またはNR144R144は、水素原子または炭素数1~10の分岐構造を有していてもよいアルキル基を表す。を表し、Y1およびY2は、互いに独立して、単結合、炭素数1~10の分岐構造を有していてもよいアルキレン基、または式20式中、R145~R148は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、Y3およびY4は、互いに独立して、単結合または炭素数1~10の分岐構造を有していてもよいアルキレン基を表す。で示される基を表す。}前記Ar1が、式3および式4から選ばれる少なくとも1種である請求項1記載のトリアジン環含有重合体。前記Ar1が、式3′および式4′から選ばれる少なくとも1種である請求項1記載のトリアジン環含有重合体。式中、R1~R11は前記と同じ。前記Ar2が、式9で示される基である請求項1~3のいずれか1項記載のトリアジン環含有重合体。前記X1およびX2が、炭素数1~10のパーフルオロアルキル基である請求項1または2記載のトリアジン環含有重合体。前記繰り返し単位構造が、式21で示される請求項1記載のトリアジン環含有重合体。前記繰り返し単位構造が、式22で示される請求項1記載のトリアジン環含有重合体。前記繰り返し単位構造が、式23で示される請求項1記載のトリアジン環含有重合体。前記繰り返し単位構造が、式24で示される請求項1記載のトリアジン環含有重合体。少なくとも1つの末端が、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、またはエステル基でキャップされている請求項1~9のいずれか1項記載のトリアジン環含有重合体。少なくとも1つのトリアジン環末端を有し、このトリアジン環末端が、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、またはエステル基でキャップされている請求項10記載のトリアジン環含有重合体。請求項1~11のいずれか1項記載のトリアジン環含有重合体を含む膜形成用組成物。請求項1~11のいずれか1項記載のトリアジン環含有重合体を含む膜。基材と、この基材上に形成された請求項13記載の膜とを備える電子デバイス。基材と、この基材上に形成された請求項13記載の膜とを備える光学部材。請求項13記載の膜を少なくとも1層備える、電荷結合素子または相補性金属酸化膜半導体からなる固体撮像素子。請求項13記載の膜をカラーフィルター上の平坦化層として備える固体撮像素子。本発明は、上記事情に鑑みてなされたものであり、金属酸化物を添加しなくとも、ポリマー単独で高耐熱性、高透明性、高屈折率、高溶解性、低体積収縮を達成できるトリアジン環含有重合体、およびこれを含む膜形成用組成物を提供することを目的とする。本発明者らは、トリアジン環および芳香環を有する繰り返し単位を含むハイパーブランチポリマーが高屈折率を有し、ポリマー単独で高耐熱性、高透明性、高屈折率、高溶解性、低体積収縮を達成でき、電子デバイスを作製する際の膜形成用組成物として好適であることを既に見出しているPCT/JP2010/057761が、特定の溶媒への溶解性をさらに向上させることが望まれていた。そこで、本発明者らは、さらなる検討を重ねた結果、フッ素原子を有するジアミン化合物を用いることによって、各種溶媒に対する溶解性の非常に優れたポリマーを得ることができ、また、このフッ素原子を有するジアミン化合物とフェニレンジアミン化合物等のその他の芳香族ジアミンとを併用し、その使用比率共重合比率を変えることによって、溶解性を保持しつつ屈折率を調整することができることを見出し、本発明を完成した。すなわち、本発明は、1.下記式1または式2で表される繰り返し単位構造を含むことを特徴とするトリアジン環含有重合体、{式中、R、R’、RおよびRは、互いに独立して、水素原子、アルキル基、アルコキシ基、アリール基、またはアラルキル基を表し、Ar1は、式3~8で示される群から選ばれる少なくとも1種を表し、式中、X1およびX2は、互いに独立して、フルオロ基、または炭素数1~10のフルオロアルキル基を表し、R1~R61は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、W1およびW2は、互いに独立して、O、S、CH2、またはSO2を表す。Ar2は、式9~19で示される群から選ばれる少なくとも1種を表す。式中、R62~R141は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、W3およびW4は、互いに独立して、単結合、CR142R143R142およびR143は、互いに独立して、水素原子または炭素数1~10の分岐構造を有していてもよいアルキル基ただし、これらは一緒になって環を形成していてもよい。を表す。、C=O、O、S、SO、SO2、またはNR144R144は、水素原子または炭素数1~10の分岐構造を有していてもよいアルキル基を表す。を表し、Y1およびY2は、互いに独立して、単結合、炭素数1~10の分岐構造を有していてもよいアルキレン基、または式20式中、R145~R148は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、Y3およびY4は、互いに独立して、単結合または炭素数1~10の分岐構造を有していてもよいアルキレン基を表す。で示される基を表す。}2.前記Ar1が、式3および式4から選ばれる少なくとも1種である1のトリアジン環含有重合体、3.前記Ar1が、式3′および式4′から選ばれる少なくとも1種である1のトリアジン環含有重合体、式中、R1~R11は前記と同じ。4.前記Ar2が、式9で示される基である1~3のいずれかのトリアジン環含有重合体、5.前記X1およびX2が、炭素数1~10のパーフルオロアルキル基である1または2のトリアジン環含有重合体、6.前記繰り返し単位構造が、式21で示される1のトリアジン環含有重合体、7.前記繰り返し単位構造が、式22で示される1のトリアジン環含有重合体、8.前記繰り返し単位構造が、式23で示される1のトリアジン環含有重合体、9.前記繰り返し単位構造が、式24で示される1のトリアジン環含有重合体、10.少なくとも1つの末端が、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、またはエステル基でキャップされている1~9のいずれかのトリアジン環含有重合体、11.少なくとも1つのトリアジン環末端を有し、このトリアジン環末端が、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、またはエステル基でキャップされている10のトリアジン環含有重合体、12.1~11のいずれかのトリアジン環含有重合体を含む膜形成用組成物、13.1~11のいずれかのトリアジン環含有重合体を含む膜、14.基材と、この基材上に形成された13の膜とを備える電子デバイス、15.基材と、この基材上に形成された13の膜とを備える光学部材、16.13の膜を少なくとも1層備える、電荷結合素子または相補性金属酸化膜半導体からなる固体撮像素子、17.13の膜をカラーフィルター上の平坦化層として備える固体撮像素子を提供する。本発明によれば、金属酸化物を用いることなく、単独で高耐熱性、高透明性、高屈折率、高溶解性、低体積収縮を達成し得るトリアジン環含有重合体を提供できる。本発明の重合体骨格とすることで、12級アミンをポリマーのスペーサーとして用いる、2末端に1級アミンが置換している、場合においても高耐熱性、高透明性を維持できる。本発明のハイパーブランチポリマーが高屈折率を発現するのは、ハイパーブランチ型の構造にすることで、トリアジン環とアリールAr部分が密に集まり、電子密度が上がっているためであると考えられる。特に、上記RおよびR’の少なくとも1つが水素原子の場合式1の場合や、R、R’、RおよびRの少なくとも1つが水素原子の場合式2の場合、ハイパーブランチ型の構造にすることで、トリアジン環上の窒素原子とアミン部位の水素原子が水素結合し、よりトリアジン環とアリールAr部分が密に集まり、電子密度が上がるものと考えられる。また、少なくとも一部のジアミン化合物にフッ素原子含有ジアミン化合物を用いているから、高分子量の化合物であるにもかかわらず、電子デバイス分野で汎用されている比較的低極性の溶媒をはじめとした各種有機溶媒に対する溶解性に優れるとともに、溶剤に溶解したときに低粘度であるため、ハンドリング性に優れる。そして、金属酸化物を含まず、ポリマー単独で高屈折率を発現できることから、エッチングやアッシングなどのドライプロセスを経る場合でも、エッチレートが一定となり、均一な膜厚の被膜を得ることができ、デバイスを作製する際のプロセスマージンが拡大する。また、本発明のトリアジン環含有重合体は、高耐熱性絶縁材料として使用できる。以上のような特性を有する本発明のトリアジン環含有重合体を用いて作製した膜は、液晶ディスプレイ、有機エレクトロルミネッセンスELディスプレイ、光半導体LED素子、固体撮像素子、有機薄膜太陽電池、色素増感太陽電池、有機薄膜トランジスタTFTなどの電子デバイスを作製する際の一部材として好適に利用できる。特に高屈折率が求められている固体撮像素子の部材である、フォトダイオード上の埋め込み膜および平坦化膜、カラーフィルター前後の平坦化膜、マイクロレンズ、マイクロレンズ上の平坦化膜およびコンフォーマル膜として好適に利用できる。以下、本発明についてさらに詳しく説明する。本発明に係るトリアジン環含有重合体は下記式1または2で表される繰り返し単位構造を含むものである。上記式中、R、R’、RおよびRは、互いに独立して、水素原子、アルキル基、アルコキシ基、アリール基、またはアラルキル基を表す。本発明において、アルキル基の炭素数としては特に限定されるものではないが、1~20が好ましく、ポリマーの耐熱性をより高めることを考慮すると、炭素数1~10がより好ましく、1~3がより一層好ましい。また、その構造は、鎖状、分岐状、環状のいずれでもよい。アルキル基の具体例としては、メチル基、エチル基、n-プロピル基、イソプロピル基、シクロプロピル基、n-ブチル基、イソブチル基、s-ブチル基、t-ブチル基、シクロブチル基、1-メチル-シクロプロピル基、2-メチル-シクロプロピル基、n-ペンチル基、1-メチル-n-ブチル基、2-メチル-n-ブチル基、3-メチル-n-ブチル基、1,1-ジメチル-n-プロピル基、1,2-ジメチル-n-プロピル基、2,2-ジメチル-n-プロピル基、1-エチル-n-プロピル基、シクロペンチル基、1-メチル-シクロブチル基、2-メチル-シクロブチル基、3-メチル-シクロブチル基、1,2-ジメチル-シクロプロピル基、2,3-ジメチル-シクロプロピル基、1-エチル-シクロプロピル基、2-エチル-シクロプロピル基、n-ヘキシル基、1-メチル-n-ペンチル基、2-メチル-n-ペンチル基、3-メチル-n-ペンチル基、4-メチル-n-ペンチル基、1,1-ジメチル-n-ブチル基、1,2-ジメチル-n-ブチル基、1,3-ジメチル-n-ブチル基、2,2-ジメチル-n-ブチル基、2,3-ジメチル-n-ブチル基、3,3-ジメチル-n-ブチル基、1-エチル-n-ブチル基、2-エチル-n-ブチル基、1,1,2-トリメチル-n-プロピル基、1,2,2-トリメチル-n-プロピル基、1-エチル-1-メチル-n-プロピル基、1-エチル-2-メチル-n-プロピル基、シクロヘキシル基、1-メチル-シクロペンチル基、2-メチル-シクロペンチル基、3-メチル-シクロペンチル基、1-エチル-シクロブチル基、2-エチル-シクロブチル基、3-エチル-シクロブチル基、1,2-ジメチル-シクロブチル基、1,3-ジメチル-シクロブチル基、2,2-ジメチル-シクロブチル基、2,3-ジメチル-シクロブチル基、2,4-ジメチル-シクロブチル基、3,3-ジメチル-シクロブチル基、1-n-プロピル-シクロプロピル基、2-n-プロピル-シクロプロピル基、1-イソプロピル-シクロプロピル基、2-イソプロピル-シクロプロピル基、1,2,2-トリメチル-シクロプロピル基、1,2,3-トリメチル-シクロプロピル基、2,2,3-トリメチル-シクロプロピル基、1-エチル-2-メチル-シクロプロピル基、2-エチル-1-メチル-シクロプロピル基、2-エチル-2-メチル-シクロプロピル基、2-エチル-3-メチル-シクロプロピル基等が挙げられる。上記アルコキシ基の炭素数としては特に限定されるものではないが、1~20が好ましく、ポリマーの耐熱性をより高めることを考慮すると、炭素数1~10がより好ましく、1~3がより一層好ましい。また、そのアルキル部分の構造は、鎖状、分岐状、環状のいずれでもよい。アルコキシ基の具体例としては、メトキシ基、エトキシ基、n-プロポキシ基、イソプロポキシ基、n-ブトキシ基、イソブトキシ基、s-ブトキシ基、t-ブトキシ基、n-ペントキシ基、1-メチル-n-ブトキシ基、2-メチル-n-ブトキシ基、3-メチル-n-ブトキシ基、1,1-ジメチル-n-プロポキシ基、1,2-ジメチル-n-プロポキシ基、2,2-ジメチル-n-プロポキシ基、1-エチル-n-プロポキシ基、n-ヘキシルオキシ基、1-メチル-n-ペンチルオキシ基、2-メチル-n-ペンチルオキシ基、3-メチル-n-ペンチルオキシ基、4-メチル-n-ペンチルオキシ基、1,1-ジメチル-n-ブトキシ基、1,2-ジメチル-n-ブトキシ基、1,3-ジメチル-n-ブトキシ基、2,2-ジメチル-n-ブトキシ基、2,3-ジメチル-n-ブトキシ基、3,3-ジメチル-n-ブトキシ基、1-エチル-n-ブトキシ基、2-エチル-n-ブトキシ基、1,1,2-トリメチル-n-プロポキシ基、1,2,2-トリメチル-n-プロポキシ基、1-エチル-1-メチル-n-プロポキシ基、1-エチル-2-メチル-n-プロポキシ基等が挙げられる。上記アリール基の炭素数としては特に限定されるものではないが、6~40が好ましく、ポリマーの耐熱性をより高めることを考慮すると、炭素数6~16がより好ましく、6~13がより一層好ましい。アリール基の具体例としては、フェニル基、o-クロルフェニル基、m-クロルフェニル基、p-クロルフェニル基、o-フルオロフェニル基、p-フルオロフェニル基、o-メトキシフェニル基、p-メトキシフェニル基、p-ニトロフェニル基、p-シアノフェニル基、α-ナフチル基、β-ナフチル基、o-ビフェニリル基、m-ビフェニリル基、p-ビフェニリル基、1-アントリル基、2-アントリル基、9-アントリル基、1-フェナントリル基、2-フェナントリル基、3-フェナントリル基、4-フェナントリル基、9-フェナントリル基等が挙げられる。アラルキル基の炭素数としては特に限定されるものではないが、炭素数7~20が好ましく、そのアルキル部分は、直鎖、分岐、環状のいずれでもよい。その具体例としては、ベンジル基、p-メチルフェニルメチル基、m-メチルフェニルメチル基、o-エチルフェニルメチル基、m-エチルフェニルメチル基、p-エチルフェニルメチル基、2-プロピルフェニルメチル基、4-イソプロピルフェニルメチル基、4-イソブチルフェニルメチル基、α-ナフチルメチル基等が挙げられる。上記Ar1は、式3~8で示される群から選ばれる少なくとも1種を表すが、特に、式3および4で示される群から選ばれる少なくとも1種がより好ましく、式3′および4′で示される群から選ばれる少なくとも1種がより一層好ましい。上記X1およびX2は、互いに独立して、フルオロ基、または炭素数1~10のフルオロアルキル基を表し、R1~R61は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、W1およびW2は、互いに独立して、O、S、CH2、またはSO2を表す。ここで、炭素数1~10のフルオロアルキル基としては、直鎖、分岐、環状のいずれでもよく、例えば、トリフルオロメチル基、ペンタフルオロエチル基、2,2,2-トリフルオロエチル基、ヘプタフルオロプロピル基、2,2,3,3,3-ペンタフルオロプロピル基、2,2,3,3-テトラフルオロプロピル基、2,2,2-トリフルオロ-1-トリフルオロメチルエチル基、ノナフルオロブチル基、4,4,4-トリフルオロブチル基、ウンデカフルオロペンチル基、2,2,3,3,4,4,5,5,5-ノナフルオロペンチル基、2,2,3,3,4,4,5,5-オクタフルオロペンチル基、トリデカフルオロヘキシル基、2,2,3,3,4,4,5,5,6,6,6-ウンデカフルオロヘキシル基、2,2,3,3,4,4,5,5,6,6-デカフルオロヘキシル基、3,3,4,4,5,5,6,6,6-ノナフルオロヘキシル基等が挙げられる。特に、得られるハイパーブランチポリマーの有機溶媒に対する溶解性を高めることを考慮すると、炭素数1~10のパーフルオロアルキル基が好ましく、特に、炭素数1~5のパーフルオロアルキル基がより好ましく、トリフルオロメチル基、ペンタフルオロエチル基、ヘプタフルオロプロピル基が好適である。また、上記アルキル基、アルコキシ基としては上記と同様のものが挙げられる。ハロゲン原子としては、フッ素原子、塩素原子、臭素原子、ヨウ素原子が挙げられる。Ar1の具体例としては、下記式で示されるものが好適であるが、これらに限定されるものではない。上記式2は、2種類のジアミンを用いて得られる共重合型のハイパーブランチポリマーであり、そのAr2としては、式9~19からなる群から選ばれる少なくとも1種であるが、これらの中でも、式9で示される基がより好ましい。上記R62~R141は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、W3およびW4は、互いに独立して、単結合、CR142R143R142およびR143は、互いに独立して、水素原子または炭素数1~10の分岐構造を有していてもよいアルキル基ただし、これらは一緒になって環を形成していてもよい。を表す。、C=O、O、S、SO、SO2、またはNR144R144は、水素原子または炭素数1~10の分岐構造を有していてもよいアルキル基を表す。を表す。これらハロゲン原子、アルキル基、アルコキシ基としては上記と同様のものが挙げられる。また、Y1およびY2は、互いに独立して、単結合、炭素数1~10の分岐構造を有していてもよいアルキレン基、または式20で示される基を表す。上記R145~R148は、互いに独立して、水素原子、ハロゲン原子、カルボキシル基、スルホン基、炭素数1~10の分岐構造を有していてもよいアルキル基、または炭素数1~10の分岐構造を有していてもよいアルコキシ基を表し、Y3およびY4は、互いに独立して、単結合または炭素数1~10の分岐構造を有していてもよいアルキレン基を表す。これらハロゲン原子、アルキル基、アルコキシ基としては上記と同様のものが挙げられる。炭素数1~10の分岐構造を有していてもよいアルキレン基としては、メチレン基、エチレン基、プロピレン基、トリメチレン基、テトラメチレン基、ペンタメチレン基等が挙げられる。上記式9~19で表されるアリール基の具体例としては、下記式で示されるものが挙げられるが、これらに限定されるものではない。これらの中でも、より高い屈折率のポリマーが得られることから、下記式で示されるアリール基がより好ましい。本発明における、好適な繰り返し単位構造としては、以下の式21~24で示されるものが挙げられるが、これらに限定されるものではない。本発明のトリアジン環含有ハイパーブランチポリマーの重量平均分子量は、特に限定されるものではないが、500~500,000が好ましく、500~100,000がより好ましく、より耐熱性を向上させるとともに、収縮率を低くするという点から、2,000以上が好ましく、より溶解性を高め、得られた溶液の粘度を低下させるという点から、50,000以下が好ましく、30,000以下がより好ましく、10,000以下がさらに好ましい。なお、本発明における重量平均分子量は、ゲルパーミエーションクロマトグラフィー以下、GPCという分析による標準ポリスチレン換算で得られる平均分子量である。本発明のトリアジン環含有重合体ハイパーブランチポリマーの製造法について一例を挙げて説明する。本発明の式1で表されるトリアジン環含有重合体は、ハロゲン化シアヌルと、フッ素原子含有ジアミン化合物とを反応させて得ることができ、例えば、下記スキーム1に示されるように、繰り返し構造22’を有するハイパーブランチポリマーは、ハロゲン化シアヌル25およびフッ素原子含有ジアミン化合物26を適当な有機溶媒中で反応させて得ることができる。なお、本発明で用い得るフッ素原子含有ジアミンとしては、特に限定されるものではく、例えば、2,2-ビス3-アミノ-4-メチルフェニルヘキサフルオロプロパン、3,5-ジアミノベンゾトリフルオリド、4,4’-ビス4-アミノフェノキシオクタフルオロビフェニル、2,2-ビス4-ヒドロキシ-3-アミノフェニルヘキサフルオロプロパン、2,2-ビス3-アミノフェニルヘキサフルオロプロパン、2,2-ビス[4-4-アミノフェノキシフェニル]ヘキサフルオロプロパン、2,2-ビス[4-3-アミノフェノキシフェニル]ヘキサフルオロプロパン、2,2-ビス[4-2-アミノフェノキシフェニル]ヘキサフルオロプロパン、2,2-ビス[4-2-アミノフェノキシ3,5-ジメチルフェニル]ヘキサフルオロプロパン、p-ビス4-アミノ-2-トリフルオロメチルフェノキシベンゼン、4,4’-ビス4-アミノ-2-トリフルオロメチルフェノキシビフェニル、4,4’-ビス4-アミノ-3-トリフルオロメチルフェノキシビフェニル、4,4’-ビス4-アミノ-2-トリフルオロメチルフェノキシジフェニルスルホン、4,4’-ビス3-アミノ-5-トリフルオロメチルフェノキシジフェニルスルホン、2,2-ビス[4-4-アミノ-2-トリフルオロメチルフェノキシフェニル]ヘキサフルオロプロパン、4,4’-ビス[4-アミノフェノキシフェニル]ヘキサフルオロプロパン等のフッ素原子含有ジアミノアリール化合物などが挙げられる。式中、Xは、互いに独立してハロゲン原子を表す。Rは上記と同じ意味を表す。また、下記スキーム2に示されるように、繰り返し構造22’を有するハイパーブランチポリマーは、ハロゲン化シアヌル25およびフッ素原子含有ジアミン化合物26を適当な有機溶媒中で等量用いて反応させて得られる化合物27から合成することもできる。式中、Xは、互いに独立してハロゲン原子を表す。Rは上記と同じ意味を表す。一方、本発明の式2で表される共重合型のトリアジン環含有重合体は、ハロゲン化シアヌルと、少なくとも2種類のジアミノアリール化合物とを反応させて得ることができ、例えば、下記スキーム3に示されるように、繰り返し構造24’を有するハイパーブランチポリマーは、ハロゲン化シアヌル25、フッ素原子含有ジアミン化合物26およびm-フェニレンジアミン化合物31を適当な有機溶媒中で反応させて得ることができる。式中、Xは、互いに独立してハロゲン原子を表す。Rは上記と同じ意味を表す。また、下記スキーム4に示されるように、繰り返し構造24’を有するハイパーブランチポリマーは、ハロゲン化シアヌル25およびフッ素原子含有ジアミン化合物26を適当な有機溶媒中で等量用いて反応させて得られる化合物27、並びにハロゲン化シアヌル25およびm-フェニレンジアミン化合物31を適当な有機溶媒中で等量用いて反応させて得られる化合物32から合成することもできる。式中、Xは、互いに独立してハロゲン原子を表す。Rは上記と同じ意味を表す。以上の方法を用いることで、本発明のハイパーブランチポリマーを、安価に、しかも簡便かつ安全に製造することができる。この製造方法は、一般的なポリマーを合成する際の反応時間よりも著しく短いことから、近年の環境への配慮に適合した製造方法であり、CO2排出量を低減できる。また、製造スケールを大幅に増加させても安定製造することが可能であり、工業化レベルでの安定供給体制を損なわない。スキーム1の方法の場合、各原料の仕込み量としては、目的とするハイパーブランチポリマーが得られる限りにおいて任意であるが、ハロゲン化シアヌル251当量に対し、ジアミノ化合物260.01~10当量が好ましい。特に、スキーム1の方法の場合、ハロゲン化シアヌル252当量に対して、ジアミノ化合物26を3当量用いることを避けることが好ましい。官能基の当量をずらすことで、ゲル化物の生成を防ぐことができる。種々の分子量のトリアジン環末端を多く有するハイパーブランチポリマーを得るために、ハロゲン化シアヌル252当量に対して、ジアミノ化合物26を3当量未満の量で用いることが好ましい。一方、種々の分子量のアミン末端を多く有するハイパーブランチポリマーを得るために、ジアミノ化合物263当量に対して、ハロゲン化シアヌル25を2当量未満の量で用いることが好ましい。また、スキーム2の方法の場合、各原料の仕込み量としては、目的とするハイパーブランチポリマーが得られる限りにおいて任意であるが、ハロゲン化シアヌル251当量に対し、ジアミノ化合物260.01~10当量が好ましい。上記スキーム3の方法の場合、各原料の仕込み量としては、目的とする重合体が得られる限りにおいて任意であるが、ハロゲン化シアヌル251当量に対し、m-フェニレンジアミン化合物31およびジアミノ化合物26の総量として0.01~10当量が好ましいが、ハロゲン化シアヌル252当量に対して、m-フェニレンジアミン化合物31およびジアミノ化合物26の総量として3当量用いることを避けることが好ましい。官能基の当量をずらすことで、ゲル化物の生成を防ぐことができる。種々の分子量のトリアジン環末端を有するハイパーブランチポリマーを得るために、ハロゲン化シアヌル252当量に対して、m-フェニレンジアミン化合物31およびジアミノ化合物26の総量として、3当量未満の量で用いることが好ましい。一方、種々の分子量のアミン末端を有するハイパーブランチポリマーを得るために、m-フェニレンジアミン化合物31およびジアミノ化合物26の総量3当量に対して、ハロゲン化シアヌル252当量未満の量で用いることが好ましい。また、スキーム4の方法の場合、各原料の仕込み量としては、目的とするハイパーブランチポリマーが得られる限りにおいて任意であるが、ハロゲン化シアヌル251当量に対し、ジアミノ化合物31,26それぞれ0.01~10当量が好ましい。以上のように、ジアミノ化合物やハロゲン化シアヌルの量を適宜調節することで、得られるハイパーブランチポリマーの分子量を容易に調節することができる。例えば、薄膜を作製した場合に、優れた透明性や耐光性を有するという点では、トリアジン環末端を多く有するハイパーブランチポリマーが好ましい。上記有機溶媒としては、この種の反応において通常用いられる種々の溶媒を用いることができ、例えば、テトラヒドロフラン、ジオキサン、ジメチルスルホキシド;N,N-ジメチルホルムアミド、N-メチル-2-ピロリドン、テトラメチル尿素、ヘキサメチルホスホルアミド、N,N-ジメチルアセトアミド、N-メチル-2-ピペリドン、N,N-ジメチルエチレン尿素、N,N,N’,N’-テトラメチルマロン酸アミド、N-メチルカプロラクタム、N-アセチルピロリジン、N,N-ジエチルアセトアミド、N-エチル-2-ピロリドン、N,N-ジメチルプロピオン酸アミド、N,N-ジメチルイソブチルアミド、N-メチルホルムアミド、N,N’-ジメチルプロピレン尿素等のアミド系溶媒、およびそれらの混合溶媒が挙げられる。中でもN,N-ジメチルホルムアミド、ジメチルスルホキシド、N-メチル-2-ピロリドン、N,N-ジメチルアセトアミド、およびそれらの混合溶媒が好ましく、特に、N,N-ジメチルアセトアミド、N-メチル-2-ピロリドンが好適である。スキーム1,3の反応およびスキーム2,4の第2段階の反応繰り返し構造24’を有するハイパーブランチポリマーの合成段階において、反応温度は、用いる溶媒の融点から溶媒の沸点までの範囲で適宜設定すればよいが、特に、0~150°C程度が好ましく、60~100°Cがより好ましい。特にスキーム1,3の反応では、リニア性を抑え、分岐度を高めるという点から、反応温度は60~150°Cが好ましく、80~150°Cが好ましく、80~120°Cが好ましい。スキーム2,4の第1段階の方法化合物27および32の合成段階において、反応温度は、用いる溶媒の融点から溶媒の沸点までの範囲で適宜設定すればよいが、特に、-50~50°C程度が好ましく、-20~50°C程度がより好ましく、-10~50°C程度がより一層好ましく、-10~10°Cがさらに好ましい。特にスキーム2,4の方法では、-50~50°Cで反応させる第1工程と、この工程に続いて60~150°Cで反応させる第2工程とからなる2段階工程を採用することが好ましい。上記各反応において、各成分の配合順序は任意であるが、スキーム1,3の反応においては、ハロゲン化シアヌル25またはジアミノ化合物26,31および有機溶媒を含む溶液を60~150°C、好ましくは80~150°Cに加熱し、この温度で、当該溶液中に、ジアミノ化合物26,31またはハロゲン化シアヌル25を加える方法が最適である。この場合、予め溶媒に溶かしておく成分および後から加える成分はどちらでもよいが、ジアミノ化合物26,31の加熱溶液中に、ハロゲン化シアヌル25を添加する手法が好ましい。また、スキーム2,4の反応において、予め溶媒に溶かしておく成分および後から加える成分はどちらでもよいが、ハロゲン化シアヌル25の冷却溶液中に、ジアミノ化合物26,31を添加する手法が好ましい。後から加える成分は、ニートで加えても、上述したような有機溶媒に溶かした溶液で加えてもよいが、操作の容易さや反応のコントロールのし易さなどを考慮すると、後者の手法が好適である。また、添加は、滴下等によって徐々に加えても、全量一括して加えてもよい。スキーム1,3において、加熱した状態で、両化合物を混合した後は、段階的に温度を上げることなく一段階で反応させた場合でも、ゲル化することなく、目的とするトリアジン環含有ハイパーブランチポリマーを得ることができる。また、上記スキーム1,3の反応およびスキーム2,4の第2段階の反応では、重合時または重合後に通常用いられる種々の塩基を添加してもよい。この塩基の具体例としては、炭酸カリウム、水酸化カリウム、炭酸ナトリウム、水酸化ナトリウム、炭酸水素ナトリウム、ナトリウムエトキシド、酢酸ナトリウム、炭酸リチウム、水酸化リチウム、酸化リチウム、酢酸カリウム、酸化マグネシウム、酸化カルシウム、水酸化バリウム、リン酸三リチウム、リン酸三ナトリウム、リン酸三カリウム、フッ化セシウム、酸化アルミニウム、アンモニア、トリメチルアミン、トリエチルアミン、ジイソプロピルメチルアミン、ジイソプロピルエチルアミン、N-メチルピペリジン、2,2,6,6-テトラメチル-N-メチルピペリジン、ピリジン、4-ジメチルアミノピリジン、N-メチルモルホリン等が挙げられる。塩基の添加量は、ハロゲン化シアヌル251当量に対して1~100当量が好ましく、1~10当量がより好ましい。なお、これらの塩基は水溶液にして用いてもよい。得られるポリマーには、原料成分が残存していないことが好ましいが、本発明の効果を損なわなければ一部の原料が残存していてもよい。いずれのスキームの方法においても、反応終了後、生成物は再沈法等によって容易に精製できる。なお、本発明においては、少なくとも1つの末端トリアジン環のハロゲン原子の一部を、アルキル基、アラルキル基、アリール基、アルキルアミノ基、アルコキシシリル基含有アルキルアミノ基、アラルキルアミノ基、アリールアミノ基、アルコキシ基、アラルキルオキシ基、アリールオキシ基、エステル基等でキャップしてもよい。これらの中でも、アルキルアミノ基、アルコキシシリル基含有アルキルアミノ基、アラルキルアミノ基、アリールアミノ基が好ましく、アルキルアミノ基、アリールアミノ基がより好ましく、アリールアミノ基がさらに好ましい。エステル基の具体例としては、メトキシカルボニル基、エトキシカルボニル基等が挙げられる。アルキルアミノ基の具体例としては、メチルアミノ基、エチルアミノ基、n-プロピルアミノ基、イソプロピルアミノ基、n-ブチルアミノ基、イソブチルアミノ基、s-ブチルアミノ基、t-ブチルアミノ基、n-ペンチルアミノ基、1-メチル-n-ブチルアミノ基、2-メチル-n-ブチルアミノ基、3-メチル-n-ブチルアミノ基、1,1-ジメチル-n-プロピルアミノ基、1,2-ジメチル-n-プロピルアミノ基、2,2-ジメチル-n-プロピルアミノ基、1-エチル-n-プロピルアミノ基、n-ヘキシルアミノ基、1-メチル-n-ペンチルアミノ基、2-メチル-n-ペンチルアミノ基、3-メチル-n-ペンチルアミノ基、4-メチル-n-ペンチルアミノ基、1,1-ジメチル-n-ブチルアミノ基、1,2-ジメチル-n-ブチルアミノ基、1,3-ジメチル-n-ブチルアミノ基、2,2-ジメチル-n-ブチルアミノ基、2,3-ジメチル-n-ブチルアミノ基、3,3-ジメチル-n-ブチルアミノ基、1-エチル-n-ブチルアミノ基、2-エチル-n-ブチルアミノ基、1,1,2-トリメチル-n-プロピルアミノ基、1,2,2-トリメチル-n-プロピルアミノ基、1-エチル-1-メチル-n-プロピルアミノ基、1-エチル-2-メチル-n-プロピルアミノ基等が挙げられる。アラルキルアミノ基の具体例としては、ベンジルアミノ基、メトキシカルボニルフェニルメチルアミノ基、エトキシカルボニルフェニルメチルアミノ基、p-メチルフェニルメチルアミノ基、m-メチルフェニルメチルアミノ基、o-エチルフェニルメチルアミノ基、m-エチルフェニルメチルアミノ基、p-エチルフェニルメチルアミノ基、2-プロピルフェニルメチルアミノ基、4-イソプロピルフェニルメチルアミノ基、4-イソブチルフェニルメチルアミノ基、ナフチルメチルアミノ基、メトキシカルボニルナフチルメチルアミノ基、エトキシカルボニルナフチルメチルアミノ基等が挙げられる。アリールアミノ基の具体例としては、フェニルアミノ基、メトキシカルボニルフェニルアミノ基、エトキシカルボニルフェニルアミノ基、ナフチルアミノ基、メトキシカルボニルナフチルアミノ基、エトキシカルボニルナフチルアミノ基、アントラニルアミノ基、ピレニルアミノ基、ビフェニルアミノ基、ターフェニルアミノ基、フルオレニルアミノ基等が挙げられる。アルコキシシリル基含有アルキルアミノ基としては、モノアルコキシシリル基含有アルキルアミノ基、ジアルコキシシリル基含有アルキルアミノ基、トリアルコキシシリル基含有アルキルアミノ基のいずれでもよく、その具体例としては、3-トリメトキシシリルプロピルアミノ基、3-トリエトキシシリルプロピルアミノ基、3-ジメチルエトキシシリルプロピルアミノ基、3-メチルジエトキシシリルプロピルアミノ基、N-2-アミノエチル-3-ジメチルメトキシシリルプロピルアミノ基、N-2-アミノエチル-3-メチルジメトキシシリルプロピルアミノ基、N-2-アミノエチル-3-トリメトキシシリルプロピルアミノ基等が挙げられる。アリールオキシ基の具体例としては、フェノキシ基、ナフトキシ基、アントラニルオキシ基、ピレニルオキシ基、ビフェニルオキシ基、ターフェニルオキシ基、フルオレニルオキシ基等が挙げられる。アラルキルオキシ基の具体例としては、ベンジルオキシ基、p-メチルフェニルメチルオキシ基、m-メチルフェニルメチルオキシ基、o-エチルフェニルメチルオキシ基、m-エチルフェニルメチルオキシ基、p-エチルフェニルメチルオキシ基、2-プロピルフェニルメチルオキシ基、4-イソプロピルフェニルメチルオキシ基、4-イソブチルフェニルメチルオキシ基、α-ナフチルメチルオキシ基等が挙げられる。その他、アルキル基、アラルキル基、アリール基としては上述した基と同様のものが挙げられる。これらの基は、トリアジン環上のハロゲン原子を対応する置換基を与える化合物で置換することで容易に導入することができ、例えば、下記式スキーム5,6に示されるように、アニリン誘導体を加えて反応させることで、少なくとも1つの末端にフェニルアミノ基を有するハイパーブランチポリマー33,34が得られる。式中、XおよびRは上記と同じ意味を表す。式中、XおよびRは上記と同じ意味を表す。この際、有機モノアミンの同時仕込みを行う、すなわち、有機モノアミンの存在下で、ハロゲン化シアヌル化合物と、ジアミノ化合物とを反応させることで、ハイパーブランチポリマーの剛直性が緩和された、分岐度の低い柔らかいハイパーブランチポリマーを得ることができる。この手法によって得られたハイパーブランチポリマーは、溶剤への溶解性凝集抑制や、架橋剤との架橋性に優れたものとなるため、後述する架橋剤と組み合わせた組成物として用いる場合に特に有利である。ここで、有機モノアミンとしては、アルキルモノアミン、アラルキルモノアミン、アリールモノアミンのいずれを用いることもできる。アルキルモノアミンとしては、メチルアミン、エチルアミン、n-プロピルアミン、イソプロピルアミン、n-ブチルアミン、イソブチルアミン、s-ブチルアミン、t-ブチルアミン、n-ペンチルアミン、1-メチル-n-ブチルアミン、2-メチル-n-ブチルアミン、3-メチル-n-ブチルアミン、1,1-ジメチル-n-プロピルアミン、1,2-ジメチル-n-プロピルアミン、2,2-ジメチル-n-プロピルアミン、1-エチル-n-プロピルアミン、n-ヘキシルアミン、1-メチル-n-ペンチルアミン、2-メチル-n-ペンチルアミン、3-メチル-n-ペンチルアミン、4-メチル-n-ペンチルアミン、1,1-ジメチル-n-ブチルアミン、1,2-ジメチル-n-ブチルアミン、1,3-ジメチル-n-ブチルアミン、2,2-ジメチル-n-ブチルアミン、2,3-ジメチル-n-ブチルアミン、3,3-ジメチル-n-ブチルアミン、1-エチル-n-ブチルアミン、2-エチル-n-ブチルアミン、1,1,2-トリメチル-n-プロピルアミン、1,2,2-トリメチル-n-プロピルアミン、1-エチル-1-メチル-n-プロピルアミン、1-エチル-2-メチル-n-プロピルアミン、2-エチルヘキシルアミン等が挙げられる。アラルキルモノアミンの具体例としては、ベンジルアミン、p-メトキシカルボニルベンジルアミン、p-エトキシカルボニルベンジルアミン、p-メチルベンジルアミン、m-メチルベンジルアミン、o-メトキシベンジルアミン等が挙げられる。アリールモノアミンの具体例としては、アニリン、p-メトキシカルボニルアニリン、p-エトキシカルボニルアニリン、p-メトキシアニリン、1-ナフチルアミン、2-ナフチルアミン、アントラニルアミン、1-アミノピレン、4-ビフェニリルアミン、o-フェニルアニリン、4-アミノ-p-ターフェニル、2-アミノフルオレン等が挙げられる。この場合、有機モノアミンの使用量は、ハロゲン化シアヌル化合物1当量に対して、0.05~500当量が好ましく、0.05~120当量がより好ましく、0.05~50当量がより一層好ましい。この場合の反応温度も、リニア性を抑え、分岐度を高めるという点から、60~150°Cが好ましく、80~150°Cが好ましく、80~120°Cが好ましい。ただし、有機モノアミン、ハロゲン化シアヌル化合物、ジアミン化合物の3成分の混合は、低温下で行ってもよく、その場合の温度としては、-50~50°C程度が好ましく、-20~50°C程度がより好ましく、-20~10°Cがさらに好ましい。低温仕込み後は、重合させる温度まで一気に一段階で昇温して反応を行うことが好ましい。また、ハロゲン化シアヌル化合物とジアミン化合物の2成分の混合を低温下で行ってもよく、その場合の温度としては、-50~50°C程度が好ましく、-20~50°C程度がより好ましく、-20~10°Cがさらに好ましい。低温仕込み後、有機モノアミンを加え、重合させる温度まで一気に一段階で昇温して反応を行うことが好ましい。また、このような有機モノアミンの存在下で、ハロゲン化シアヌル化合物と、ジアミン化合物とを反応させる反応は、上述と同様の有機溶媒を用いて行ってもよい。上述した本発明の重合体は、他の化合物と混合した組成物として用いることができ、例えば、レベリング剤、界面活性剤、架橋剤、樹脂等との組成物が挙げられる。これらの組成物は、膜形成用組成物として用いることができ、各種の溶剤に溶かした膜形成用組成物ポリマーワニスともいうとして好適に使用できる。重合体を溶解するのに用いる溶剤は、重合時に用いた溶媒と同じものでも別のものでもよい。この溶剤は、重合体との相溶性を損なわなければ特に限定されず、1種でも複数種でも任意に選択して用いることができる。このような溶剤の具体例としては、トルエン、p-キシレン、o-キシレン、m-キシレン、エチルベンゼン、スチレン、エチレングリコールジメチルエーテル、プロピレングリコールモノメチルエーテル、エチレングリコールモノメチルエーテル、プロピレングリコール、プロピレングリコールモノエチルエーテル、エチレングリコールモノエチルエーテル、エチレングリコールモノイソプロピルエーテル、エチレングリコールメチルエーテルアセテート、プロピレングリコールモノメチルエーテルアセテート、エチレングリコールエチルエーテルアセテート、ジエチレングリコールジメチルエーテル、プロピレングリコールモノブチルエーテル、エチレングリコ-ルモノブチルエーテル、ジエチレングリコールジエチルエーテル、ジプロピレングリコールモノメチルエーテル、ジエチレングリコールモノメチルエーテル、ジプロピレングリコールモノエチルエーテル、ジエチレングリコールモノエチルエーテル、トリエチレングリコールジメチルエーテル、ジエチレングリコールモノエチルエーテルアセテート、ジエチレングリコール、1-オクタノール、エチレングリコール、ヘキシレングリコール、トリメチレングリコール、1-メトキシ-2-ブタノール、シクロヘキサノール、ジアセトンアルコール、フルフリルアルコール、テトラヒドロフルフリルアルコール、プロピレングリコール、ベンジルアルコール、1,3-ブタンジオール、1,4-ブタンジオール、2,3-ブタンジオール、γ-ブチロラクトン、アセトン、メチルエチルケトン、メチルイソプロピルケトン、ジエチルケトン、メチルイソブチルケトン、メチルノーマルブチルケトン、シクロヘキサノン、酢酸エチル、酢酸イソプロピル、酢酸ノーマルプロピル、酢酸イソブチル、酢酸ノーマルブチル、乳酸エチル、メタノール、エタノール、イソプロパノール、tert-ブタノール、アリルアルコール、ノーマルプロパノール、2-メチル-2-ブタノール、イソブタノール、ノーマルブタノール、2-メチル-1-ブタノール、1-ペンタノール、2-メチル-1-ペンタノール、2-エチルヘキサノール、1-メトキシ-2-プロパノール、テトラヒドロフラン、1,4-ジオキサン、N,N-ジメチルホルムアミド、N,N-ジメチルアセトアミド、N-メチルピロリドン、1,3-ジメチル-2-イミダゾリジノン、ジメチルスルホキシド、N-シクロヘキシル-2-ピロリジノン等が挙げられ、これらは単独で用いても、2種以上混合して用いてもよい。この際、膜形成用組成物中の固形分濃度は、保存安定性に影響を与えない範囲であれば特に限定されず、目的とする膜の厚みに応じて適宜設定すればよい。具体的には、溶解性および保存安定性の観点から、固形分濃度0.1~50質量が好ましく、より好ましくは0.1~20質量である。本発明の膜形成用組成物では、本発明の効果を損なわない限りにおいて、トリアジン環含有重合体および溶剤以外のその他の成分、例えば、レベリング剤、界面活性剤、架橋剤等が含まれていてもよい。界面活性剤としては、例えば、ポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類;ポリオキシエチレンオクチルフェノールエーテル、ポリオキシエチレンノニルフェノールエーテル等のポリオキシエチレンアルキルアリルエーテル類;ポリオキシエチレンポリオキシプロピレンブロックコポリマー類;ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル類;ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレート等のポリオキシエチレンソルビタン脂肪酸エステル類等のノニオン系界面活性剤、商品名エフトップEF301、EF303、EF352三菱マテリアル電子化成株製旧株ジェムコ製、商品名メガファックF171、F173、R-08、R-30、F-553、F-554DIC株製、フロラードFC430、FC431住友スリーエム株製、商品名アサヒガードAG710,サーフロンS-382、SC101、SC102、SC103、SC104、SC105、SC106旭硝子株製等のフッ素系界面活性剤、オルガノシロキサンポリマーKP341信越化学工業株製、BYK-302、BYK-307、BYK-322、BYK-323、BYK-330、BYK-333、BYK-370、BYK-375、BYK-378ビックケミージャパン株製等が挙げられる。これらの界面活性剤は、単独で使用しても、2種以上組み合わせて使用してもよい。界面活性剤の使用量は、トリアジン環含有重合体100質量部に対して0.0001~5質量部が好ましく、0.001~1質量部がより好ましく、0.01~0.5質量部がより一層好ましい。架橋剤としては、本発明のトリアジン環含有重合体と反応し得る置換基を有する化合物であれば特に限定されるものではない。そのような化合物としては、メチロール基、メトキシメチル基などの架橋形成置換基を有するメラミン系化合物、置換尿素系化合物、エポキシ基またはオキセタン基などの架橋形成置換基を含有する化合物、ブロック化イソシアナートを含有する化合物、酸無水物を有する化合物、メタアクリル基を有する化合物、フェノプラスト化合物等が挙げられるが、耐熱性や保存安定性の観点からエポキシ基、ブロックイソシアネート基、メタアクリル基を含有する化合物が好ましい。また、ブロックイソシアネート基は、尿素結合で架橋し、カルボニル基を有するため屈折率が低下しないという点からも好ましい。なお、これらの化合物は、ポリマーの末端処理に用いる場合は少なくとも1個の架橋形成置換基を有していればよく、ポリマー同士の架橋処理に用いる場合は少なくとも2個の架橋形成置換基を有する必要がある。エポキシ化合物としては、エポキシ基を一分子中2個以上有し、熱硬化時の高温に曝されると、エポキシが開環し、本発明のトリアジン環含有重合体との間で付加反応により架橋反応が進行するものである。架橋剤の具体例としては、トリス2,3-エポキシプロピルイソシアヌレート、1,4-ブタンジオールジグリシジルエーテル、1,2-エポキシ-4-エポキシエチルシクロヘキサン、グリセロールトリグリシジルエーテル、ジエチレングリコールジグリシジルエーテル、2,6-ジグリシジルフェニルグリシジルエーテル、1,1,3-トリス[p-2,3-エポキシプロポキシフェニル]プロパン、1,2-シクロヘキサンジカルボン酸ジグリシジルエステル、4,4’-メチレンビスN,N-ジグリシジルアニリン、3,4-エポキシシクロヘキシルメチル-3,4-エポキシシクロヘキサンカルボキシレート、トリメチロールエタントリグリシジルエーテル、ビスフェノール-A-ジグリシジルエーテル、ペンタエリスリトールポリグリシジルエーテル等が挙げられる。また、市販品として、少なくとも2個のエポキシ基を有するエポキシ樹脂である、YH-434、YH434L東都化成株製、シクロヘキセンオキサイド構造を有するエポキシ樹脂である、エポリードGT-401、同GT-403、同GT-301、同GT-302、セロキサイド2021、同3000ダイセル化学工業株製、ビスフェノールA型エポキシ樹脂である、エピコート現、jER1001、同1002、同1003、同1004、同1007、同1009、同1010、同828以上、ジャパンエポキシレジン株製、ビスフェノールF型エポキシ樹脂である、エピコート現、jER807ジャパンエポキシレジン株製、フェノールノボラック型エポキシ樹脂である、エピコート現、jER152、同154以上、ジャパンエポキシレジン株製、EPPN201、同202以上、日本化薬株製、クレゾールノボラック型エポキシ樹脂である、EOCN-102、同103S、同104S、同1020、同1025、同1027以上、日本化薬株製、エピコート現、jER180S75ジャパンエポキシレジン株製、脂環式エポキシ樹脂である、デナコールEX-252ナガセケムテックス株製、CY175、CY177、CY179以上、CIBA-GEIGYA.G製、アラルダイトCY-182、同CY-192、同CY-184以上、CIBA-GEIGYA.G製、エピクロン200、同400以上、DIC株製、エピコート現、jER871、同872以上、ジャパンエポキシレジン株製、ED-5661、ED-5662以上、セラニーズコーティング株製、脂肪族ポリグリシジルエーテルである、デナコールEX-611、同EX-612、同EX-614、同EX-622、同EX-411、同EX-512、同EX-522、同EX-421、同EX-313、同EX-314、同EX-321ナガセケムテックス株製等を用いることもできる。酸無水物化合物としては、2分子のカルボン酸を脱水縮合させたカルボン酸無水物であり、熱硬化の際の高温に曝されると、無水物環が開環し、本発明のトリアジン環含有重合体との間で付加反応により架橋反応が進行するものである。また、酸無水物化合物の具体例としては、無水フタル酸、テトラヒドロ無水フタル酸、ヘキサヒドロ無水フタル酸、メチルテトラヒドロ無水フタル酸、メチルヘキサヒドロ無水フタル酸、無水ナジック酸、無水メチルナジック酸、無水マレイン酸、無水コハク酸、オクチル無水コハク酸、ドデセニル無水コハク酸等の分子内に1個の酸無水物基を有するもの;1,2,3,4-シクロブタンテトラカルボン酸二無水物、ピロメリット酸無水物、3,4-ジカルボキシ-1,2,3,4-テトラヒドロ-1-ナフタレンコハク酸二無水物、ビシクロ[3.3.0]オクタン-2,4,6,8-テトラカルボン酸二無水物、5-2,5-ジオキソテトラヒドロ-3-フラニル-3-メチル-3-シクロヘキセン-1,2-ジカルボン酸無水物、1,2,3,4-ブタンテトラカルボン酸二無水物、3,3’,4,4’-ベンゾフェノンテトラカルボン酸二無水物、3,3’,4,4’-ビフェニルテトラカルボン酸二無水物、2,2-ビス3,4-ジカルボキシフェニルヘキサフルオロプロパン二無水物、1,3-ジメチル-1,2,3,4-シクロブタンテトラカルボン酸二無水物等の分子内に2個の酸無水物基を有するもの等が挙げられる。メタアクリル化合物としては、メタアクリル基を一分子中2個以上有し、そして熱硬化時の高温に曝されると、本発明のトリアジン環含有重合体との間で付加反応により架橋反応が進行するものである。メタアクリル基を有する化合物としては、例えば、エチレングリコールジアクリレート、エチレングリコールジメタクリレート、ポリエチレングリコールジアクリレート、ポリエチレングリコールジメタクリレート、エトキシ化ビスフェノールAジアクリレート、エトキシ化ビスフェノールAジメタクリレート、エトキシ化トリメチロールプロパントリアクリレート、エトキシ化トリメチロールプロパントリメタクリレート、エトキシ化グリセリントリアクリレート、エトキシ化グリセリントリメタクリレート、エトキシ化ペンタエリスリトールテトラアクリレート、エトキシ化ペンタエリスリトールテトラメタクリレート、エトキシ化ジペンタエリスリトールヘキサアクリレート、ポリグリセリンモノエチレンオキサイドポリアクリレート、ポリグリセリンポリエチレングリコールポリアクリレート、ジペンタエリスリトールヘキサアクリレート、ジペンタエリスリトールヘキサメタクリレート、ネオペンチルグリコールジアクリレート、ネオペンチルグリコールジメタクリレート、ペンタエリスリトールトリアクリレート、ペンタエリスリトールトリメタクリレート、トリメチロールプロパントリアクリレート、トリメチロールプロパントリメタクリレート、トリシクロデカンジメタノールジアクリレート、トリシクロデカンジメタノールジメタクリレート、1,6-ヘキサンジオールジアクリレート、1,6-ヘキサンジオールジメタクリレート等が挙げられる。上記メタアクリル基を有する化合物は、市販品として入手が可能であり、その具体例としては、NKエステルA-200、同A-400、同A-600、同A-1000、同A-TMPT、同UA-53H、同1G、同2G、同3G、同4G、同9G、同14G、同23G、同ABE-300、同A-BPE-4、同A-BPE-6、同A-BPE-10、同A-BPE-20、同A-BPE-30、同BPE-80N、同BPE-100N、同BPE-200、同BPE-500、同BPE-900、同BPE-1300N、同A-GLY-3E、同A-GLY-9E、同A-GLY-20E、同A-TMPT-3EO、同A-TMPT-9EO、同ATM-4E、同ATM-35E以上、新中村化学工業株製、KAYARAD登録商標DPEA-12、同PEG400DA、同THE-330、同RP-1040以上、日本化薬株製、M-210、M-350以上、東亞合成株製、KAYARAD登録商標DPHA、同NPGDA、同PET30以上、日本化薬株製、NKエステルA-DPH、同A-TMPT、同A-DCP、同A-HD-N、同TMPT、同DCP、同NPG、同HD-N以上、新中村化学工業株製等が挙げられる。ブロック化イソシアネートを含有する化合物としては、イソシアネート基-NCOが適当な保護基によりブロックされたブロック化イソシアネート基を一分子中2個以上有し、熱硬化時の高温に曝されると、保護基ブロック部分が熱解離して外れ、生じたイソシアネート基が樹脂との間で架橋反応を起こすものであり、例えば、下記式で示される基を一分子中2個以上なお、これらの基は同一のものでも、また各々異なっているものでもよい有する化合物が挙げられる。式中、Rbはブロック部の有機基を表す。このような化合物は、例えば、一分子中2個以上のイソシアネート基を有する化合物に対して適当なブロック剤を反応させて得ることができる。一分子中2個以上のイソシアネート基を有する化合物としては、例えば、イソホロンジイソシアネート、1,6-ヘキサメチレンジイソシアネート、メチレンビス4-シクロヘキシルイソシアネート、トリメチルヘキサメチレンジイソシアネートのポリイソシアネートや、これらの二量体、三量体、および、これらとジオール類、トリオール類、ジアミン類、またはトリアミン類との反応物などが挙げられる。ブロック剤としては、例えば、メタノール、エタノール、イソプロパノール、n-ブタノール、2-エトキシヘキサノール、2-N,N-ジメチルアミノエタノール、2-エトキシエタノール、シクロヘキサノール等のアルコール類;フェノール、o-ニトロフェノール、p-クロロフェノール、o-、m-またはp-クレゾール等のフェノール類;ε-カプロラクタム等のラクタム類、アセトンオキシム、メチルエチルケトンオキシム、メチルイソブチルケトンオキシム、シクロヘキサノンオキシム、アセトフェノンオキシム、ベンゾフェノンオキシム等のオキシム類;ピラゾール、3,5-ジメチルピラゾール、3-メチルピラゾール等のピラゾール類;ドデカンチオール、ベンゼンチオール等のチオール類などが挙げられる。ブロック化イソシアネートを含有する化合物は、市販品としても入手が可能であり、その具体例としては、B-830、B-815N、B-842N、B-870N、B-874N、B-882N、B-7005、B-7030、B-7075、B-5010以上、三井化学ポリウレタン株製、デュラネート登録商標17B-60PX、同TPA-B80E、同MF-B60X、同MF-K60X、同E402-B80T以上、旭化成ケミカルズ株製、カレンズMOI-BM登録商標以上、昭和電工株製等が挙げられる。アミノプラスト化合物としては、メトキシメチレン基を一分子中2個以上有し、そして熱硬化時の高温に曝されると、本発明のトリアジン環含有重合体との間で脱メタノール縮合反応により架橋反応が進行するものである。メラミン系化合物としては、例えば、ヘキサメトキシメチルメラミンCYMEL登録商標303、テトラブトキシメチルグリコールウリル同1170、テトラメトキシメチルベンゾグアナミン同1123以上、日本サイテックインダストリーズ株製等のサイメルシリーズ、メチル化メラミン樹脂であるニカラック登録商標MW-30HM、同MW-390、同MW-100LM、同MX-750LM、メチル化尿素樹脂である同MX-270、同MX-280、同MX-290以上、株三和ケミカル製等のニカラックシリーズ等が挙げられる。オキセタン化合物としては、オキセタニル基を一分子中2個以上有し、そして熱硬化時の高温に曝されると、本発明のトリアジン環含有重合体との間で付加反応により架橋反応が進行するものである。オキセタン基を有する化合物としては、例えば、オキセタン基を含有するOXT-221、OX-SQ-H、OX-SC以上、東亜合成株製等が挙げられる。フェノプラスト化合物としては、ヒドロキシメチレン基を一分子中2個以上有し、そして熱硬化時の高温に曝されると、本発明のトリアジン環含有重合体との間で脱水縮合反応により架橋反応が進行するものである。フェノプラスト化合物としては、例えば、2,6-ジヒドロキシメチル-4-メチルフェノール、2,4-ジヒドロキシメチル-6-メチルフェノール、ビス2-ヒドロキシ-3-ヒドロキシメチル-5-メチルフェニルメタン、ビス4-ヒドロキシ-3-ヒドロキシメチル-5-メチルフェニルメタン、2,2-ビス4-ヒドロキシ-3,5-ジヒドロキシメチルフェニルプロパン、ビス3-ホルミル-4-ヒドロキシフェニルメタン、ビス4-ヒドロキシ-2,5-ジメチルフェニルホルミルメタン、α,α-ビス4-ヒドロキシ-2,5-ジメチルフェニル-4-ホルミルトルエン等が挙げられる。フェノプラスト化合物は、市販品としても入手が可能であり、その具体例としては、26DMPC、46DMOC、DM-BIPC-F、DM-BIOC-F、TM-BIP-A、BISA-F、BI25X-DF、BI25X-TPA以上、旭有機材工業株製等が挙げられる。これらの架橋剤は単独で使用しても、2種以上組み合わせて使用してもよい。架橋剤の使用量は、トリアジン環含有重合体100質量部に対して、1~100質量部が好ましいが、溶剤耐性を考慮すると、その下限は、好ましくは10質量部、より好ましくは20質量部であり、さらには、屈折率をコントロールすることを考慮すると、その上限は好ましくは50質量部、より好ましくは30質量部である。架橋剤を用いることで、架橋剤とトリアジン環含有重合体が有する反応性の末端置換基とが反応し、膜密度の向上、耐熱性の向上、熱緩和能力の向上などの効果を発現できる場合がある。なお、上記その他の成分は、本発明の組成物を調製する際の任意の工程で添加することができる。本発明の膜形成用組成物は、基材に塗布し、その後、必要に応じて加熱することで所望の膜を形成することができる。組成物の塗布方法は任意であり、例えば、スピンコート法、ディップ法、フローコート法、インクジェット法、スプレー法、バーコート法、グラビアコート法、スリットコート法、ロールコート法、転写印刷法、刷毛塗り、ブレードコート法、エアーナイフコート法等の方法を採用できる。また、基材としては、シリコン、インジウム錫酸化物ITOが成膜されたガラス、インジウム亜鉛酸化物IZOが成膜されたガラス、ポリエチレンテレフタレートPET、プラスチック、ガラス、石英、セラミックス等からなる基材等が挙げられ、可撓性を有するフレキシブル基材を用いることもできる。焼成温度は、溶媒を蒸発させる目的では特に限定されず、例えば40~400°Cで行うことができる。これらの場合、より高い均一製膜性を発現させたり、基材上で反応を進行させたりする目的で2段階以上の温度変化をつけてもよい。焼成方法としては、特に限定されるものではなく、例えば、ホットプレートやオーブンを用いて、大気、窒素等の不活性ガス、真空中等の適切な雰囲気下で蒸発させればよい。焼成温度および焼成時間は、目的とする電子デバイスのプロセス工程に適合した条件を選択すればよく、得られる膜の物性値が電子デバイスの要求特性に適合するような焼成条件を選択すればよい。このようにして得られた本発明の組成物からなる膜は、高耐熱性、高透明性、高屈折率、高溶解性、および低体積収縮を達成できるため、液晶ディスプレイ、有機エレクトロルミネッセンスELディスプレイ、光半導体LED素子、固体撮像素子、有機薄膜太陽電池、色素増感太陽電池、有機薄膜トランジスタTFTなどの電子デバイスを作製する際の一部材として好適に利用できる。なお、本発明の組成物には、必要に応じてその他の樹脂熱可塑性樹脂または熱硬化性樹脂を配合してもよい。樹脂の具体例としては、特に限定されるものではない。熱可塑性樹脂としては、例えば、PEポリエチレン、PPポリプロピレン、EVAエチレン-酢酸ビニル共重合体、EEAエチレン-アクリル酸エチル共重合体等のポリオレフィン系樹脂;PSポリスチレン、HIPSハイインパクトポリスチレン、ASアクリロニトリル-スチレン共重合体、ABSアクリロニトリル-ブタジエン-スチレン共重合体、MSメタクリル酸メチル-スチレン共重合体等のポリスチレン系樹脂;ポリカーボネート樹脂;塩化ビニル樹脂;ポリアミド樹脂;ポリイミド樹脂;PMMAポリメチルメタクリレート等のメタアクリル樹脂;PETポリエチレンテレフタレート、ポリブチレンテレフタレート、ポリエチレンナフタレート、ポリブチレンナフタレート、PLAポリ乳酸、ポリ-3-ヒドロキシ酪酸、ポリカプロラクトン、ポリブチレンサクシネート、ポリエチレンサクシネート/アジペート等のポリエステル樹脂;ポリフェニレンエーテル樹脂;変性ポリフェニレンエーテル樹脂;ポリアセタール樹脂;ポリスルホン樹脂;ポリフェニレンサルファイド樹脂;ポリビニルアルコール樹脂;ポリグルコール酸;変性でんぷん;酢酸セルロース、三酢酸セルロース;キチン、キトサン;リグニンなどが挙げられ、熱硬化性樹脂としては、例えば、フェノール樹脂、尿素樹脂、メラミン樹脂、不飽和ポリエステル樹脂、ポリウレタン樹脂、エポキシ樹脂などが挙げられる。これらの樹脂は、単独で用いても、2種以上組み合わせて用いてもよく、その使用量は、上記トリアジン環含有重合体100質量部に対して、1~10,000質量部が好ましく、より好ましくは1~1,000質量部である。例えば、メタアクリル樹脂との組成物は、メタアクリレート化合物を組成物に配合し、メタアクリレート化合物を重合させて得ることができる。メタアクリレート化合物の例としては、メチルメタアクリレート、エチルメタアクリレート、エチレングリコールジメタアクリレート、テトラエチレングリコールジメタアクリレート、ポリエチレングリコールジメタアクリレート、プロピレングリコールジメタアクリレート、ポリプロピレングリコールジメタアクリレート、1,4-ブタンジオールジメタアクリレート、1,6-ヘキサンジオールジメタアクリレート、ネオペンチルグリコールジメタアクリレート、トリメチロールプロパントリオキシエチルメタアクリレート、トリシクロデカンジメタノールジメタアクリレート、トリシクロデカニルジメタアクリレート、トリメチロールプロパントリオキシプロピルメタアクリレート、トリス-2-ヒドロキシエチルイソシアヌレートトリメタアクリレート、トリス-2-ヒドロキシエチルイソシアヌレートジメタアクリレート、1,9-ノナンジオールジメタアクリレート、ペンタエリスリトールジメタアクリレート、グリセリンメタクリレートアクリレート、ペンタエリスリトールトリメタアクリレート、トリメチロールプロパントリメタクリレート、メタアクリル酸アリル、メタアクリル酸ビニル、エポキシメタアクリレート、ポリエステルメタアクリレート、ウレタンメタアクリレート等が挙げられる。これらのメタアクリレート化合物の重合は、光ラジカル開始剤や熱ラジカル開始剤の存在下、光照射または加熱して行うことができる。光ラジカル重合開始剤としては、例えば、アセトフェノン類、ベンゾフェノン類、ミヒラーのベンゾイルベンゾエート、アミロキシムエステル、テトラメチルチウラムモノサルファイドおよびチオキサントン類等が挙げられる。特に、光開裂型の光ラジカル重合開始剤が好ましい。光開裂型の光ラジカル重合開始剤については、最新UV硬化技術159頁、発行人:高薄一弘、発行所:株技術情報協会、1991年発行に記載されている。市販の光ラジカル重合開始剤としては、例えば、チバジャパン株製商品名:イルガキュア184、369、651、500、819、907、784、2959、CGI1700、CGI1750、CGI1850、CG24-61、ダロキュア1116、1173、BASF社製商品名:ルシリンTPO、UCB社製商品名:ユベクリルP36、フラテツリランベルティ社製商品名:エザキュアーKIP150、KIP65LT、KIP100F、KT37、KT55、KTO46、KIP75/B等が挙げられる。光重合開始剤は、メタアクリレート化合物100質量部に対して、0.1~15質量部の範囲で使用することが好ましく、より好ましくは1~10質量部の範囲である。重合に用いる溶剤は、上記膜形成用組成物で例示した溶剤と同様のものが挙げられる。以下、実施例および比較例を挙げて、本発明をより具体的に説明するが、本発明は下記の実施例に限定されるものではない。なお、実施例で用いた各測定装置は以下のとおりである。[1H-NMR]装置:VarianNMRSystem400NB400MHzJEOL-ECA700700MHz測定溶媒:DMSO-d6基準物質:テトラメチルシランTMSδ0.0ppm[GPC]装置:東ソー株製HLC-8200GPCカラム:ShodexKF-804LKF-805Lカラム温度:40°C溶媒:テトラヒドロフラン以下、THF検出器:UV254nm検量線:標準ポリスチレン[エリプソメーター]装置:ジェーエーウーラムジャパン製多入射角分光エリプソメーターVASE[示差熱天秤TG-DTA]装置:株リガク製TG-8120昇温速度:10°C/分測定温度:25°C-750°C[実施例1]高分子化合物[1]の合成ジアミン単一重合式中、Meはメチル基を意味する。200mL四口フラスコに、2,2-ビス3-アミノ-4-メチルフェニルヘキサフルオロプロパン4.32g、11.93mmol、セントラル硝子株製を入れ、ジメチルアセトアミド以下、DMAc32mLに溶解して、オイルバスで100°Cに加熱した。その後、DMAc32mLに溶解した2,4,6-トリクロロ-1,3,5-トリアジン2.00g、10.9mmol、東京化成工業株製を加えて重合を開始した。50分後、アニリン3.03g、32.5mmol、純正化学株製を加え、30分間撹拌して重合を停止した。室温まで放冷後、28アンモニア水溶液1.98gを水240mLおよびメタノール80mLに溶解した混合溶液中に再沈殿させた。沈殿物をろ過し、THF35mLに再溶解させ、イオン交換水250mLに再沈殿した。得られた沈殿物をろ過し、減圧乾燥機で120°C、6時間乾燥し、目的とする高分子化合物[1]5.11gを得た。1H-NMRスペクトルの測定結果を図1に示す。得られた高分子化合物[1]は式1で表される構造単位を有する化合物である。高分子化合物[1]のGPCによるポリスチレン換算で測定される重量平均分子量Mwは8,900、多分散度Mw/Mnは4.92であった。また、TG-DTAによる5重量減少温度は、339°Cであった。[実施例2]高分子化合物[2]の合成ジアミン共重合1200mL四口フラスコに、2,2-ビス3-アミノ-4-メチルフェニルヘキサフルオロプロパン5.40g、14.91mmol、セントラル硝子株製、p-フェニレンジアミン1.76g、16.27mmol、東京化成工業株製を入れ、DMAc52mLに溶解して、オイルバスで100°Cに加熱した。その後、DMAc52mLに溶解した2,4,6-トリクロロ-1,3,5-トリアジン5.00g、10.9mmol、東京化成工業株製を加えて重合を開始した。50分後、アニリン7.58g、81.3mmol、純正化学株製を加え、30分間撹拌して重合を停止した。室温まで放冷後、28アンモニア水溶液4.94gを水490mLおよびメタノール165mLに溶解した混合溶液中に再沈殿させた。沈殿物をろ過し、THF78mLに再溶解させ、イオン交換水560mLに再沈殿した。得られた沈殿物をろ過し、減圧乾燥機で120°C、6時間乾燥し、目的とする高分子化合物[1]10.4gを得た。1H-NMRスペクトルの測定結果を図2に示す。得られた高分子化合物[1]は式2で表される構造単位を有する化合物である。高分子化合物[2]のGPCによるポリスチレン換算で測定される重量平均分子量Mwは4,600、多分散度Mw/Mnは2.27であった。また、TG-DTAによる5重量減少温度は、405°Cであった。[実施例3]高分子化合物[3]の合成ジアミン共重合2200mL四口フラスコに、2,2-ビス3-アミノ-4-メチルフェニルヘキサフルオロプロパン2.72g、7.51mmol、セントラル硝子株製、p-フェニレンジアミン2.64g、24.40mmol、東京化成工業株製を入れ、DMAc39mLに溶解して、オイルバスで100°Cに加熱した。その後、DMAc39mLに溶解した2,4,6-トリクロロ-1,3,5-トリアジン5.00g、10.9mmol、東京化成工業株製を加えて重合を開始した。50分後、アニリン7.58g、81.3mmol、純正化学株製を加え、30分間撹拌して重合を停止した。室温まで放冷後、28アンモニア水溶液4.94gを水490mLおよびメタノール165mLに溶解した混合溶液中に再沈殿させた。沈殿物をろ過し、THF78mLに再溶解させ、イオン交換水560mLに再沈殿した。得られた沈殿物をろ過し、減圧乾燥機で120°C、6時間乾燥し、目的とする高分子化合物[3]8.1gを得た。1H-NMRスペクトルの測定結果を図3に示す。得られた高分子化合物[3]は式2で表される構造単位を有する化合物である。高分子化合物[3]のGPCによるポリスチレン換算で測定される重量平均分子量Mwは6,200、多分散度Mw/Mnは3.60であった。また、TG-DTAによる5重量減少温度は、417°Cであった。[実施例4]高分子化合物[4]の合成ジアミン単一重合2200mL四口フラスコに、3,5-ジアミノベンゾトリフルオリド5.73g、32.5mmol、PM社製を入れ、DMAc64mLに溶解して、オイルバスで100°Cに加熱した。その後、DMAc64mLに溶解した2,4,6-トリクロロ-1,3,5-トリアジン5.00g、27.1mmol、東京化成工業株製を加えて重合を開始した。50分後、アニリン7.58g、81.3mmol、純正化学株製を加え、30分間撹拌して重合を停止した。室温まで放冷後、28アンモニア水溶液4.94gを水400mLおよびメタノール134mLに溶解した混合溶液中に再沈殿させた。沈殿物をろ過し、THF54mLに再溶解させ、イオン交換水430mLに再沈殿した。得られた沈殿物をろ過し、減圧乾燥機で120°C、6時間乾燥し、目的とする高分子化合物[4]7.54gを得た。1H-NMRスペクトルの測定結果を図4に示す。得られた高分子化合物[4]は式1で表される構造単位を有する化合物である。高分子化合物[4]のGPCによるポリスチレン換算で測定される重量平均分子量Mwは1,100、多分散度Mw/Mnは1.43であった。また、TG-DTAによる5重量減少温度は、358°Cであった。[実施例5]高分子化合物[5]の合成ジアミン共重合3200mL四口フラスコに、3,5-ジアミノベンゾトリフルオリド5.73g、32.5mmol、PM社製、m-フェニレンジアミン3.52g、32.5mmol、DuPont社製を入れ、DMAc94mLに溶解して、オイルバスで100°Cに加熱した。その後、DMAc94mLに溶解した2,4,6-トリクロロ-1,3,5-トリアジン10.0g、54.2mmol、東京化成工業株製を加えて重合を開始した。50分後、アニリン15.15g、162.7mmol、純正化学株製を加え、30分間撹拌して重合を停止した。室温まで放冷後、28アンモニア水溶液9.88gを水590mLおよびメタノール197mLに溶解した混合溶液中に再沈殿させた。沈殿物をろ過し、THF96mLに再溶解させ、イオン交換水770mLに再沈殿した。得られた沈殿物をろ過し、減圧乾燥機で120°C、6時間乾燥し、目的とする高分子化合物[5]14.2gを得た。1H-NMRスペクトルの測定結果を図5に示す。得られた高分子化合物[5]は式5で表される構造単位を有する化合物である。高分子化合物[5]のGPCによるポリスチレン換算で測定される重量平均分子量Mwは1,500、多分散度Mw/Mnは1.40であった。また、TG-DTAによる5重量減少温度は、352°Cであった。上記実施例1~5で得られた高分子化合物1.0gを、シクロヘキサノン9.0gに溶解し、薄黄色透明溶液を得た。得られたポリマーワニスをシリコン基板上にスピンコーターを用いて300rpmで5秒間、1,500rpmで30秒間スピンコートし、150°Cで5分間焼成して溶媒を除去し薄膜を得た。得られた薄膜の屈折率を分光エリプソメトリーにより測定した。結果を表1に示す。表1に示されるように、実施例1~5で得られた各高分子化合物は、1.6を超える高い屈折率を有していることがわかる。また、実施例2と3の結果から、p-フェニレンジアミンの使用比率を高めると、屈折率が高まっており、共重合比率を変化させることで、得られるハイパーブランチポリマーの屈折率が調整可能であることがわかる。なお、後述するように、フェニレンジアミン構造の含有比率が増えても各種有機溶媒に対する溶解性が低下することはない。[比較例1]高分子化合物[6]の合成実施例1と同様の手法で、p-フェニレンジアミン7.49g、0.069mol、Aldrich製、2,4,6-トリクロロ-1,3,5-トリアジン18.54g、0.1mol、東京化成工業株製、アニリン28.30g、0.3mol、純正化学株製を用いて合成を行った。再溶解をN,N-ジメチルホルムアミド260mLにより行い、再沈殿させて目的の高分子化合物[6]49.78gを得た。高分子化合物[6]の1H-NMRスペクトルの測定結果を図6に示す。高分子化合物[6]のGPCによるポリスチレン換算で測定される重量平均分子量Mwは2,300、多分散度Mw/Mnは1.75であった。なお、GPC測定は、下記の条件にて行った。[GPC]装置:東ソー株製HLC-8200GPCカラム:ShodexOHpakSB-803HQSB-804HQカラム温度:40°C溶媒:ジメチルホルムアミド検出器:UV254nm検量線:標準ポリスチレン上記実施例1~5および比較例1で得られた各高分子化合物について、表1に示す各溶媒に対する溶解性を検討し、以下の基準にて評価した。なお、溶液は、10質量高分子化合物となるように調製し、溶解性は、25°Cで1時間後に目視で確認した。○:透明な溶液となり、良好に溶解×:沈殿物があり、不溶表2に示されるように、フッ素原子を含むジアミン化合物を用いた本発明の高分子化合物は、p-フェニレンジアミンを用いた比較例の高分子化合物に比べ、有機溶媒に対する溶解性が良好であり、特に、電子デバイス分野で汎用されている、シクロヘキサノン、プロピレングリコールモノメチルエーテル、プロピレングリコールモノエチルエーテル、プロピレングリコールモノメチルエーテルアセテート等にも良く溶けることがわかる。"